(57)【要約】【課題】本考案は、天然木材の薄単板、例えば杉薄単板に焼き焦げ着色を形成し、この焼き焦げ薄単板を集成材の表面に接着して形成した化粧木材を提供する。【解決手段】本考案の焼き焦げ化粧木材は、集成材１より形成された厚板２の長手方向の四側面に、表面に焼け焦げ着色を形成した薄単板３がそれぞれに接着されたものである。同様に、本考案の焼き焦げ化粧木材は、集成材１より形成された角材４の長手方向の四側面に、表面に焼け焦げ着色を形成した薄単板３がそれぞれに接着されたものである。【選択図】図１
0003186908.tif 000002
【実用新案登録請求の範囲】
【請求項１】
厚板又は角材として形成された集成材の表面に、焼き焦げ着色を形成した天然木材の薄単板を接着して化粧木材を形成したことを特徴とする焼き焦げ化粧木材。
【請求項２】
前記天然木材の薄単板は、杉であることを特徴とする請求項１記載の焼き焦げ化粧木材。
【考案の詳細な説明】
【技術分野】
【０００１】
本考案は、天然木材の薄単板、例えば杉、ヒノキなどの薄単板に焼き焦げ着色を形成し、この焼き焦げ薄単板を集成材の表面に接着した化粧木材に関する。
【背景技術】
【０００２】
従来、杉板の表面を炭化して焼杉板を製造すること（特許文献１を参照）や、所定の温度域における木材の熱分解を利用して圧密単板を製造すること（特許文献２を参照）が知られている。
これらの公知技術は、杉板を熱圧ロール間に通して、該熱圧ロールによって前記杉板の表面を炭化し、該表面に焦げ目を付与する焼杉板や、前記熱圧ロールによって杉板の表面を圧密化し、硬度を付与する圧密単板の製造方法である。
これらの公知技術は、いずれも単一木材を対象としており、集成材のように間伐材を接着したものでは、炭化した木目が単一木材のように綺麗な焼け焦げ着色にはならず、化粧木材としては利用できないものであった。
【先行技術文献】
【特許文献】
【０００３】
【特許文献１】特開平２−２２７２０４号公報
【特許文献２】特開２００４−２６８５３１号公報
【考案の概要】
【考案が解決しようとする課題】
【０００４】
本考案は、天然木材の薄単板、例えば杉、ヒノキなどの薄単板に焼き焦げ着色を形成し、この焼き焦げ薄単板を集成材の表面に接着した化粧木材を提供することを目的とする。
【課題を解決するための手段】
【０００５】
本考案の焼き焦げ化粧木材は、厚板又は角材として形成された集成材の表面に、焼き焦げ着色を形成した天然木材の薄単板を接着して化粧木材を形成したものである。
【考案の効果】
【０００６】
本考案の焼き焦げ化粧木材は、集成材の厚板又は角材として形成された表面に、焼き焦げ着色を形成した天然木材の薄単板を接着して化粧木材を形成したものであるため、従来色付けは塗装を行っていたが、焼け焦げ薄単板は両面から単板自体が焼け焦げ着色されており、単板の表面が欠けた場合も書けた跡の芯も着色されているので、単一木材のような綺麗な焼き焦げ着色が形成され、集成材の利用用途が拡大する。
【図面の簡単な説明】
【０００７】
【図１】本考案の焼き焦げ化粧木材（厚板）の斜視図である。
【図２】図１のＡ−Ａ断面図である。
【図３】図１のＢ−Ｂ断面図である。
【図４】本考案の焼き焦げ化粧木材（角材）の斜視図である。
【図５】図４のＣ−Ｃ断面図である。
【図６】ホットプレスの概略側面図である。
【図７】加熱ローラの概略平面図である。
【図８】加熱ローラの概略側面図である。
【考案を実施するための形態】
【０００８】
本考案の焼き焦げ化粧木材の一実施例を添付図面に基づいて、以下に説明する。
図１の斜視図に示すように、本考案の焼き焦げ化粧木材は、集成材１より形成された厚板２の長手方向の四側面に、表面に焼け焦げ着色を形成した薄単板３がそれぞれに接着されたものである。
前記集成材１は、杉、ヒノキ等の間伐材を加工し、厚板２となるように図１の斜視図や図３のＢ−Ｂ矢視断面図に示すように前記加工した間伐材を横に並べて接着したものである。
前記薄単板３は、天然木材の単板を、例えば約１ｍｍ厚さに切削した薄板からなり、両面から単板自体に焼け焦げ着色を形成したものである。
前述のようにして形成された厚板２に、前記焼け焦げ着色を形成した薄単板３を図２のＡ−Ａ矢視断面図の上下や図３のＢ−Ｂ矢視断面図の左右に示すように接着したものである。
【０００９】
同様に、図４の斜視図に示すように、本考案の焼き焦げ化粧木材は、集成材１より形成された角材４の長手方向の四側面に、前記焼け焦げ着色を形成した薄単板３がそれぞれに接着されたものである。
前記集成材１は、杉、ヒノキ等の間伐材を加工し、角材４となるように図４の斜視図や図５のＣ−Ｃ矢視断面図に示すように前記加工した間伐材を相互に積み重ねて接着したものである。
前記薄単板３は、天然木材の単板を、例えば約１ｍｍ厚さに切削した薄板からなり、両面から単板自体に焼け焦げ着色を形成したものである。
前述のようにして形成された角材４に、前記焼け焦げ着色を形成した薄単板３を図４の斜視図や図５のＣ−Ｃ矢視断面図の上下に示すように接着したものである。
【００１０】
次に、天然木材の薄単板の表面に焼き焦げ着色を形成する製造手段を以下に説明する。
図６の側面図に示すように、台盤５に下加熱盤６を設け、該下加熱盤６に昇降する上加熱盤７を設け、前記下加熱盤６及び上加熱盤７を厚板２又は角材４と一致する寸法としたホットプレス８に形成し、前記下加熱盤６並びに上加熱盤７の加圧面に微細網目のステンレスメッシュ（図示省略）を設けて挟圧できるようにする。
前記薄単板３は、含水率（水分）により表面割れが発生するので割れを解決するために、前記ホットプレス８により薄単板３を挟圧する際に前記下加熱盤６と薄単板３並びに前記上加熱盤７と薄単板３との間に微細網目、例えば０．５ｍｍのステンレスメッシュ（図示省略）を介在させて水蒸気を逃がして割れを解決する。
前記薄単板３の着色調整は、前記ホットプレス８による加熱温度や接触時間により濃度調整され、例えば２００〜３００℃、３〜５分間により前記薄単板３の焼け焦げによる着色量を調節する。
【００１１】
また、図７の平面図及び図８の側面図に示すように、少なくとも厚板２又は角材４の幅と一致する寸法とした上加熱ローラ９及び下加熱ローラ１０から成る加熱ローラ１１を設け、該加熱ローラ１１の表面に微細網目のステンレスメッシュ（図示省略）を施し、前記加熱ローラ１１により薄単板３を挟み送りするように構成し、前記加熱ローラ１１により２５０〜３００℃、５ｃｍ／分の回転速度で前記薄単板３を矢印で示すように押圧転送し、焼け焦げによる着色を形成する。
前記薄単板３は、含水率（水分）により表面割れが発生するので割れを解決するために、前記加熱ローラ１１により薄単板３を押圧転送する際に前記下上加熱ローラ９と薄単板３並びに前記下加熱ローラ１０と薄単板３との間に微細網目、例えば０．５ｍｍのステンレスメッシュ（図示省略）を介在させて水蒸気を逃がして割れを解決する。
前記薄単板３の着色調整は、前記加熱ローラ１１による加熱温度や接触時間により濃度調整され、前記薄単板３の焼け焦げによる着色量を調節する。
【符号の説明】
【００１２】
１  集成材
２  厚板
３  薄単板
４  角材
５  台盤
６  下加熱盤
７  上加熱盤
８  ホットプレス
９  加熱ローラ
１０  送りローラ
【図１】
0003186908.tif 000003
【図２】
0003186908.tif 000004
【図３】
0003186908.tif 000005
【図４】
0003186908.tif 000006
【図５】
0003186908.tif 000007
【図６】
0003186908.tif 000008
【図７】
0003186908.tif 000009
【図８】
0003186908.tif 000010